(57)【要約】【課題】  繊維強化複合材料のマトリックス樹脂として、耐熱性および靭性を高いレベルで両立する繊維強化複合材料用エポキシ樹脂組成物を提供する。【解決手段】  Ｎ,Ｎ,Ｎ’,Ｎ’−テトラグリシジルジアミノジフェニルメタン樹脂（Ａ）およびＮ,Ｎ,Ｏ−トリグリシジルアミノフェノール樹脂（Ｂ）の合計量が６０〜９５重量％と、ビスフェノールＡジグリシジルエーテルを９３重量％以上含有するビスフェノールＡ型エポキシ樹脂（Ｃ）５〜４０重量％とから構成されるエポキシ樹脂成分１００重量部に対して、熱可塑性樹脂（Ｄ）を１５〜４５重量部、硬化剤（Ｅ）を２５〜５０重量部配合してなる繊維強化複合材料用エポキシ樹脂組成物である。【選択図】    なし【特許請求の範囲】
【請求項１】
Ｎ,Ｎ,Ｎ’,Ｎ’−テトラグリシジルジアミノジフェニルメタン樹脂（Ａ）およびＮ,Ｎ,Ｏ−トリグリシジルアミノフェノール樹脂（Ｂ）の合計量が６０〜９５重量％と、ビスフェノールＡジグリシジルエーテルを９３重量％以上含有するビスフェノールＡ型エポキシ樹脂（Ｃ）５〜４０重量％とから構成されるエポキシ樹脂成分１００重量部に対して、熱可塑性樹脂（Ｄ）を１５〜４５重量部、硬化剤（Ｅ）を２５〜５０重量部配合してなる繊維強化複合材料用エポキシ樹脂組成物。
【請求項２】
前記ビスフェノールＡ型エポキシ樹脂（Ｃ）が、未硬化時の温度２５℃における液状態の粘度が４０００〜７０００ｍＰａ・ｓである請求項１に記載の繊維強化複合材料用エポキシ樹脂組成物。
【請求項３】
前記熱可塑性樹脂（Ｄ）が、ポリエーテルスルホン樹脂である請求項１または２に記載の繊維強化複合材料用エポキシ樹脂組成物。
【請求項４】
前記硬化剤（Ｅ）が、３,３’ジアミノジフェニルスルホンおよび／または４,４’ジアミノジフェニルスルホンである請求項１〜３のいずれかに記載の繊維強化複合材料用エポキシ樹脂組成物。
【請求項５】
請求項１〜４のいずれかに記載の繊維強化複合材料用エポキシ樹脂組成物を使用する炭素繊維プリプレグ。
【発明の詳細な説明】
【技術分野】
【０００１】
本発明は、繊維強化複合材料用エポキシ樹脂組成物に関し、さらに詳しくは、耐熱性および靭性に優れた炭素繊維強化複合材料用エポキシ樹脂組成物に関する。
【背景技術】
【０００２】
エポキシ樹脂組成物は、繊維強化複合材料用のマトリックス樹脂として広く使用されている。特に、炭素繊維を強化基材とする炭素繊維強化プラスチック（ＣＦＲＰ）は、比強度、比弾性率が高いことから、その特徴を生かして民間航空機において機体を軽量化するための構造材料として使用されている。このＣＦＲＰのマトリックス樹脂には、Ｎ,Ｎ,Ｎ’,Ｎ’−テトラグリシジルジアミノジフェニルメタンに代表される多官能性グリシジルアミンを主成分とするエポキシ樹脂と、ジアミノジフェニルスルホンを硬化剤とするエポキシ樹脂組成物を用いる例が多い。
【０００３】
しかし多官能性グリシジルアミン型エポキシ樹脂を主成分とするエポキシ樹脂組成物を硬化した樹脂硬化物は、弾性率および耐熱性は高い特徴を有するが、伸びが低くて硬く、脆いという問題があった。一般にエポキシ樹脂組成は、耐熱性が優れたものは靭性が低く、逆に靭性の高いものは耐熱性が劣るという傾向にあるため、耐熱性と靭性の両特性を同時に備えたエポキシ樹脂組成を見出すことは難しい状況にある。
【０００４】
特許文献１は、テトラグリシジルアミノジフェニルメタン等の多官能のエポキシ樹脂に、１〜２官能のエポキシ樹脂や熱可塑性樹脂を加え、靭性と剛性とのバランス改善を提案している。しかし、一般に低官能基のエポキシ樹脂を添加した場合、樹脂硬化物の耐熱性が大きく低下してしまうため、耐熱性と靭性を両立させる課題は達成できていない。
【特許文献１】特開２００４−２７７４８１号公報
【発明の開示】
【発明が解決しようとする課題】
【０００５】
本発明の目的は、繊維強化複合材料のマトリックス樹脂として、耐熱性および靭性を高いレベルで両立する繊維強化複合材料用エポキシ樹脂組成物を提供することにある。
【課題を解決するための手段】
【０００６】
上記目的を達成する本発明の繊維強化複合材料用エポキシ樹脂組成物は、Ｎ,Ｎ,Ｎ’,Ｎ’−テトラグリシジルジアミノジフェニルメタン樹脂（Ａ）およびＮ,Ｎ,Ｏ−トリグリシジルアミノフェノール樹脂（Ｂ）の合計量が６０〜９５重量％と、ビスフェノールＡジグリシジルエーテルを９３重量％以上含有するビスフェノールＡ型エポキシ樹脂（Ｃ）５〜４０重量％とから構成されるエポキシ樹脂成分１００重量部に対して、熱可塑性樹脂（Ｄ）を１５〜４５重量部、硬化剤（Ｅ）を２５〜５０重量部配合してなる繊維強化複合材料用エポキシ樹脂組成物である。
【発明の効果】
【０００７】
本発明の繊維強化複合材料用エポキシ樹脂組成物は、高い耐熱性を有する多官能性グリシジルアミン型エポキシ樹脂を主成分として、ビスフェノールＡジグリシジルエーテルを９３重量％以上含有するビスフェノールＡ型エポキシ樹脂および靭性を有する熱可塑樹脂を組み合わせることによって、耐熱性および靭性に優れたエポキシ樹脂組成物を提供することができる。
【発明を実施するための最良の形態】
【０００８】
本発明の繊維強化複合材料用エポキシ樹脂組成物において、Ｎ,Ｎ,Ｎ’,Ｎ’−テトラグリシジルジアミノジフェニルメタン樹脂（Ａ）およびＮ,Ｎ,Ｏ−トリグリシジルアミノフェノール樹脂（Ｂ）は、多官能性グリシジルアミン型エポキシ樹脂であり、エポキシ樹脂組成物の耐熱性および剛性を向上させる役割を果たすものである。
【０００９】
本発明の樹脂組成物において、Ｎ,Ｎ,Ｎ’,Ｎ’−テトラグリシジルジアミノジフェニルメタン樹脂（Ａ）およびＮ,Ｎ,Ｏ−トリグリシジルアミノフェノール樹脂（Ｂ）の合計量は、６０〜９５重量％、好ましくは６５〜９０重量％、より好ましくは７０〜８０重量％である。（Ａ）および（Ｂ）成分の合計量が、上記範囲未満であると樹脂硬化物の耐熱性が損なわれる虞があり、上記範囲を超えると樹脂硬化物の伸びや耐湿性に劣る虞や曲げ強度等が低下する傾向があり、好ましくない。
【００１０】
本発明において、Ｎ,Ｎ,Ｎ’,Ｎ’−テトラグリシジルジアミノジフェニルメタン樹脂（Ａ）とＮ,Ｎ,Ｏ−トリグリシジルアミノフェノール樹脂（Ｂ）の重量比［（Ｂ）／（Ａ）］は、好ましくは１／７〜３／４、より好ましくは１／８〜１／１である。（Ａ）／（Ｂ）成分の重量比［（Ｂ）／（Ａ）］が、上記範囲未満であると樹脂硬化物の柔軟性が低下する傾向があり、上記範囲を超えると樹脂硬化物の耐熱性が低下する傾向があり、好ましくない。
【００１１】
本発明の繊維強化複合材料用エポキシ樹脂組成物に使用するビスフェノールＡ型エポキシ樹脂（Ｃ）は、ビスフェノールＡジグリシジルエーテルを９３重量％以上の含有するものである。このビスフェノールＡ型エポキシ樹脂（Ｃ）は、分子蒸留されたビスフェノールＡジグリシジルエーテルであり、ビスフェノールＡジグリシジルエーテルの含有量が、９３重量％以上、好ましくは９５重量％以上、より好ましくは９８重量％以上のビスフェノールＡ型エポキシ樹脂である。ビスフェノールＡ型エポキシ樹脂（Ｃ）におけるビスフェノールＡジグリシジルエーテルの含有量が、上記未満であると、樹脂硬化物の耐熱性およびガラス転移温度が低下してしまうため、好ましくない。
【００１２】
本発明の樹脂組成物に使用するビスフェノールＡ型エポキシ樹脂（Ｃ）は、常温で液状であるが、温度変化等の外部環境変化を受けることにより結晶が発生する結晶性を示すものである。通常、分子量が高いビスフェノールＡ型エポキシ樹脂は、常温で非晶質の固体となるが、溶融粘度が高く、耐湿性も低いため繊維強化複合材料用エポキシ樹脂組成物に使用することはできない。本発明のビスフェノールＡ型エポキシ樹脂（Ｃ）は、これと異なり、繰返し度ｎが０であるビスフェノールＡジグリシジルエーテル分子が、好ましくは９３重量％以上、より好ましくは９５重量％以上、さらに好ましくは９８重量％以上のビスフェノールＡジグリシジルエーテルからなるものであり、高純度であるために常温で結晶性を示すものである。さらに、本発明のビスフェノールＡ型エポキシ樹脂（Ｃ）は、エポキシ当量が、好ましくは１７０〜１８０ｇ／ｅｑ、より好ましくは１７０〜１７５ｇ／ｅｑである。
【００１３】
本発明において、ビスフェノールＡ型エポキシ樹脂（Ｃ）は、未硬化時の温度２５℃における液状態の粘度が、好ましくは４０００〜７０００ｍＰａ・ｓ、より好ましくは４０００〜５０００ｍＰａ・ｓである。ビスフェノールＡ型エポキシ樹脂（Ｃ）の粘度が、上記範囲外であると、樹脂硬化物の耐熱性およびガラス転移温度が低下してしまうこと、及びプリプレグにおけるタック性やドレープ性等の作業性が低下する傾向があり、好ましくない。なお、温度２５℃における粘度は、ＢＨ型回転粘度計を用いた粘度測定値であり、具体的には、エポキシ樹脂の入った缶を温度２５℃の恒温槽に入れ、ＢＨ型回転粘度計の負荷が安定した目盛りをもって、測定値とした値である。
【００１４】
本発明に使用するビスフェノールＡ型エポキシ樹脂（Ｃ）としては、ＹＤ−８１２５（東都化成社製）、エピコート８２５（ジャパンエポキシレジン社製）、ＭＹ７９０−１（ハンツマン・アドバンスト・マテリアルズ社製）等を挙げることができる。
【００１５】
本発明の樹脂組成物において、ビスフェノールＡ型エポキシ樹脂（Ｃ）の配合量は、５〜４０重量％、好ましくは１０〜３５重量％、より好ましくは２０〜３０重量％である。ビスフェノールＡ型エポキシ樹脂（Ｃ）の配合量が、上記範囲未満であると樹脂硬化物の伸びおよび靭性低下する虞があり、上記範囲を超えると樹脂硬化物の耐熱性および剛性が低下する虞があり、好ましくない。
【００１６】
本発明の樹脂組成物において、上記（Ａ）〜（Ｃ）のエポキシ樹脂から構成されるエポキシ樹脂成分の合計は、１００重量％であり、熱可塑性樹脂（Ｄ）および硬化剤（Ｅ）は、（Ａ）〜（Ｃ）のエポキシ樹脂成分１００重量部に対して、それぞれの配合量を重量規定するものである。
【００１７】
本発明の樹脂組成物は、熱可塑性樹脂（Ｄ）を配合するものであり、エポキシ樹脂との相溶性があるか、親和性がある熱可塑性樹脂を配合することが好ましく、具体的には、ポリエーテルスルホン樹脂（ＰＥＳ）、ポリエーテルイミド（ＰＥＩ）、ポリイミド、ポリアミド、ポリアミドイミド、ポリアクリレート、ポリアリールエーテル、ポリアリールスルホン、ポリエーテルエーテルケトン（ＰＥＥＫ）、ポリフェニレンエーテル等が、好ましく挙げられ、とりわけポリエーテルスルホン樹脂（ＰＥＳ）が、樹脂硬化物の耐熱性を高いレベルで維持しながら、靭性および伸び等の物性を向上させることができるため、好ましい。
【００１８】
本発明の樹脂組成物において、熱可塑性樹脂（Ｄ）の配合量は、上記（Ａ）〜（Ｃ）のエポキシ樹脂成分１００重量部に対して、１５〜４５重量部、好ましくは１８〜４０重量部、より好ましくは２１重量部以上３５重量部未満である。熱可塑性樹脂（Ｄ）の配合量が、上記範囲未満であると樹脂硬化物の靭性を改良する十分な効果が得られない傾向があり、４５重量部を超えるとプリプレグにおけるタック性やドレープ性等の作業性が低下する傾向があり、好ましくない。
【００１９】
本発明において、硬化剤（Ｅ）は、エポキシ基と反応し得る活性基を有する化合物であれば、特に限定されるものではないが、ジアミノジフェニルメタン、ジアミノジフェニルスルホンのような芳香族アミン、脂肪族アミン、イミダゾール誘導体、ジシアンジアミド、テトラメチルグアニジン、チオ尿素付加アミン、メチルヘキサヒドロフタル酸無水物のようなカルボン酸無水物、カルボン酸ヒドラジド、カルボン酸アミド、ポリフェノール化合物、ノボラック樹脂、ポリメルカプタン等が好ましく挙げられる。とりわけ樹脂硬化物の耐熱性向上の観点からジアミノジフェニルスルホンを使用することが好ましい。具体的には、３,３’ジアミノジフェニルスルホン（３,３’−ＤＤＳ）および／または４,４’ジアミノジフェニルスルホン（４,４’−ＤＤＳ）が好ましい。硬化剤（Ｅ）は、３,３’−ＤＤＳおよび４,４’−ＤＤＳのいずれか一方を使用してもよいし、両者をともに使用してもよい。
【００２０】
本発明の樹脂組成物において、硬化剤（Ｅ）の配合量は、上記（Ａ）〜（Ｃ）エポキシ樹脂成分１００重量部に対して、２５〜５０重量部、好ましくは２７〜４３重量部、より好ましくは３０〜４０重量部である。硬化剤（Ｅ）の配合量が、上記範囲未満であると樹脂硬化物の十分な耐熱性を得ることができない虞があり、上記範囲を超えるとエポキシ樹脂の架橋点数は増加するが、架橋密度が低下して、樹脂硬化物の剛性および耐熱性が低下する傾向があり、好ましくない。
【００２１】
本発明の繊維強化複合材料用エポキシ樹脂組成物は、上記（Ａ）〜（Ｅ）成分を必須とするものであるが、本発明の効果を損なわない範囲で、必要に応じて上記（Ａ）〜（Ｅ）成分以外の公知の硬化剤、熱硬化性樹脂、充填剤、安定剤、難燃剤、顔料等の各種添加剤を含有させてもよい。
【００２２】
本発明のプリプレグは、強化繊維基材に本発明のエポキシ樹脂組成物を含浸させることによって得られる。強化繊維基材は、炭素繊維、黒鉛繊維、アラミド繊維、ガラス繊維等を好ましく挙げることができる。これらの強化繊維のうち、炭素繊維をプリプレグに使用することが、特に好ましい。
【００２３】
プリプレグ中のエポキシ樹脂組成物の割合は、好ましくは３０〜５０質量％、より好ましくは３２〜４２質量％である。エポキシ樹脂組成物の割合がこの範囲であれば、プリプレグを熱硬化させて得られる炭素繊維強化複合材料の耐熱性、機械的強度及び靭性を高いレベルで両立することができる。
【００２４】
本発明のプリプレグを製造する方法は、本発明のエポキシ樹脂組成物を離型紙の上に薄いフィルム状に塗布したいわゆる樹脂フィルムを、強化繊維基材の上下に配置し、加熱及び加圧することでエポキシ樹脂組成物を強化繊維基材に含浸させるホットメルト法を、好ましく挙げることができる。
【００２５】
本発明のプリプレグを通常のオートクレーブ成形またはホットプレス成形等の熱硬化成形することにより、繊維強化複合材料を製造することができる。このようにして得られた繊維強化複合材料は、耐熱性および機械的強度と、靭性とを高いレベルで両立する優れた特性を有するものである。
【実施例】
【００２６】
以下、実施例によって本発明をさらに説明するが、本発明の範囲をこれらの実施例に限定されるものではない。
【００２７】
実施例および比較例中に示される一方向プリプレグ、繊維強化成形板の作製方法、およびガラス転移温度の測定方法、９０°引張強度、９０°引張ひずみ、層間せん断強度の測定方法は、次のとおりである。
【００２８】
〔一方向プリプレグの作製方法〕
エポキシ樹脂組成物を用いて離型紙上に樹脂フィルムを形成し、このフィルムを一方向配列炭素繊維（東邦テナックス社製ＵＴ−５００）に、樹脂含有量が３４重量％となるように加熱加圧して転写し、樹脂目付１９０ｇ／ｍ２の一方向プリプレグを得た。
【００２９】
〔繊維強化成形板の作製方法〕
得られた一方向プリプレグを［０°］の方向に１０枚積層し、この積層物に真空パックを適用してオートクレーブ内で、温度１８０℃で２時間加熱し、硬化させて成形板を作製した。この間、オートクレーブ内を圧空で０．３２ＭＰａに加圧した。
【００３０】
〔ガラス転移温度〕
エポキシ樹脂組成物をプログラムオーブンにて、温度１８０℃で２時間硬化し、その硬化物を加工して、３ｍｍ×３ｍｍ×２ｍｍ厚の寸法の試験片を２つ作製した。
【００３１】
１つの試験片は、作製直後に、熱機械分析装置（ＴＭＡ装置）により、昇温速度１０℃／分の条件でガラス転移温度を測定し、得られた値をＴｇ（常温）とした。
【００３２】
他方の試験片は、温度８０℃の温水に３日間浸漬した後に、熱機械分析装置（ＴＭＡ装置）により、昇温速度１０℃／分の条件でガラス転移温度を測定し、得られた値をＴｇ（８０℃温水）とした。
【００３３】
〔９０°引張強度および９０°引張ひずみ〕
得られた成形板を、所定の寸法に加工して、ＥＮ−２５９７に準拠して、９０°引張強度および９０°引張ひずみを測定した。
【００３４】
〔層間せん断強度〕
得られた成形板を、所定の寸法に加工して、ＥＮ−２５６３に準拠して、層間せん断強度を測定した。
【００３５】
実施例１〜３および比較例１、２において、以下に示す原材料を使用した。
・Ｎ,Ｎ,Ｎ’,Ｎ’−テトラグリシジルジアミノジフェニルメタン樹脂（Ａ）
樹脂Ａ−１：Ｎ,Ｎ,Ｎ’,Ｎ’−テトラグリシジルジアミノジフェニルメタン樹脂（ハンツマン・アドバンスト・マテリアルズ社製ＭＹ−７２１）
・Ｎ,Ｎ,Ｏ−トリグリシジルアミノフェノール樹脂（Ｂ）
樹脂Ｂ−１：Ｎ,Ｎ,Ｏ−トリグリシジル−Ｐ−アミノフェノール樹脂（ハンツマン・アドバンスト・マテリアルズ社製ＭＹ−０５１０）
・ビスフェノールＡ型エポキシ樹脂（Ｃ）
樹脂Ｃ−１：ビスフェノールＡ型エポキシ樹脂（常温結晶型、東都化成社製ＹＤ−８１２５）、ビスフェノールＡジグリシジルエーテルの含有量９８重量％以上、温度２５℃における液化した粘度が４０００〜５０００ｍＰａ・ｓ、エポキシ当量が１７０〜１７５ｇ／ｅｑである。
樹脂Ｃ−２：ビスフェノールＡ型エポキシ樹脂（常温液状型、東都化成社製ＹＤ−１２８）温度２５℃における粘度が１２０００〜１５０００ｍＰａ・ｓ
・熱可塑性樹脂（Ｄ）
樹脂Ｄ−１：ポリエーテルスルホン樹脂（住友化学社製スミカエクセルＰＥＳ５００３Ｐ）
・硬化剤（Ｅ）
硬化剤Ｅ−１：３，３’−ジアミノジフェニルスルホン（小西化学工業社製３，３’−ＤＡＳ）
硬化剤Ｅ−２：４，４’−ジアミノジフェニルスルホン（和歌山精化社製セイカキュアーＳ）
【００３６】
実施例１〜３
表１に示す配合のエポキシ樹脂（Ａ）〜（Ｃ）の全量を、温度１２５℃に設定したプラネタリミキサを用いて、均一な溶液になるまで撹拌・混合した。次に熱可塑性樹脂（Ｄ）２９重量部を、この溶液中に加え、樹脂（Ｄ）の粉体が均一に溶解するまで撹拌・混合した。その後、このプラネタリミキサの温度を９５℃に設定し、樹脂温度が均一になったところで、硬化剤（Ｅ）を投入して、撹拌・混合してエポキシ樹脂組成物を調整した。
【００３７】
なお（Ａ）〜（Ｃ）のエポキシ樹脂成分の単位は、重量％であり、これらの合計は、１００重量％である。（Ｄ）および（Ｅ）成分の配合は、（Ａ）〜（Ｃ）のエポキシ樹脂成分１００重量部に対する重量部により表した。
【００３８】
得られたエポキシ樹脂組成物を用いてプリプレグおよび繊維強化成形板を作成した。さらに、前記の方法でガラス転移温度、９０°引張強度、９０°引張ひずみおよび層間せん断強度をを測定した。その測定結果を表１に示す。
【００３９】
【表１】
2006291092.tif 000002
【００４０】
比較例１、２
エポキシ樹脂組成物の組成を表１のように変更したことを除き、実施例と同様にエポキシ樹脂組成物を調製して、各種評価を行った。その測定結果を表１に示す。
【００４１】
本発明のエポキシ樹脂組成物（実施例１）は、従来のビスフェノールＡ型エポキシ樹脂（樹脂Ｃ−２）を配合した樹脂組成物（比較例２）と比べると、耐熱性の指標であるガラス転移温度の低下が軽減され耐熱性が高いことが認められる。また、この樹脂組成物を一方向炭素繊維織物に加熱含浸させたプリプレグとし、これの硬化物の物性を測定した結果、耐熱性、伸度が良好で、かつ十分な機械特性を有していることが確認された。
【００４２】
本発明のエポキシ樹脂組成物をプリプレグのマトリックス樹脂として使用した場合、耐熱性と伸度のバランスがとれた良好なＣＦＲＰ特性を得ることができる。さらに、本発明のプリプレグは、作業性にも優れ、その実用的価値が高いことが確認された。